상기 에서 얻 어 진 각 감광성 수지 조성물 을 , Cr 증착 된 두께 1 . 2 ㎜ 의 유리 기판 상 의 전극 을 제외 한 부분 에 스핀 코터 를 사용 하 여 열 경화 처리 후 의 막 두께 가 3 . 5 ㎛ 가 되 도록 도포 하 고 , 90 ℃ 에서 1 분 간 프리 베 이크 하 였 다 . 그 후 , 열풍 건조기 를 사용 하 여 230 ℃, 30 분 간 가열 경화 처리 를 행하 고 , 감광성 수지 조성물 의 경화 막 을 얻 었 다 . 그 후 , 경화 막 상 에 알루미늄 전극 을 형성 하 여 체적 저항률 측정 용 기판 을 제조 하 였 다 . 다음 으로 , 일렉트로 미터 ( 케 슬 레이사 제조 , 「 6517 A 형 」 ) 를 사용 하 여 , 인가 전압 1 V 내지 10 V 에 있 어서 의 체적 저항 률 을 측정 하 였 다 . 1 V 스텝 으로 각 인가 전압 에서 60 초 씩 전압 유지 하 는 조건 에서 측정 하 고 , 10 V 인 가시 의 체적 저항 률 을 표 4 에 나타내 었 다 .